(57)【要約】  汚染物質を除去するための空気処理方法が提供され、この空気処理方法は、汚染物質を含有する処理用空気を提供することと、コアポリマーおよび少なくとも１つのシェルポリマーを有する複数の多段式非フィルム形成ポリマー粒子を提供することであって、コアポリマーは、提供される非フィルム形成ポリマー粒子の重量の１〜２５重量％を占め、提供される多段式非フィルム形成ポリマー粒子は、それぞれ中央空隙を含む、提供することと、多段式非フィルム形成ポリマー粒子と処理用空気とを接触させることであって、汚染物質は処理用空気から抽出され、汚染物質が枯渇した処理済み空気を生成する、接触させることと、を含む。【選択図】なし【特許請求の範囲】
【請求項１】
汚染物質を除去するための空気処理方法であって、
（ａ）前記汚染物質を含む処理用空気を提供することであって、前記汚染物質は、アセトアルデヒド、ｄ−リモネン、芳香族、ピリジン、ピラジン、１−オクテン−３−オール、３−メチルフラン、２−ペンタノール、２−ヘキサノン、２−ヘプタノン、３−オクタノン、３−オクタノール、トランス−２−オクテン−１−オール、シス−２−オクテン−１−オール、１−オクテン、２−ペンタノン、２−ノナノン、ボルネオール、ゲオスミン、１−ブタノール、３−メチル−１−ブタノール、３−メチル−２−ブタノール、およびツヨプセンの少なくとも１つを含む、提供することと、
（ｂ）複数の非フィルム形成ポリマー粒子を提供することであって、
提供される前記非フィルム形成ポリマー粒子は、コアポリマーと少なくとも１つのシェルポリマーとを含む多段式粒子であり、
前記コアポリマーは、提供される前記非フィルム形成ポリマー粒子の重量の１〜２５重量％を占め、
前記コアポリマーは、重合モノマー単位として、前記コアポリマーの重量に基づいて、５０〜１００重量％の、単一のカルボン酸基を含有する少なくとも１種のモノエチレン性不飽和コアモノマーを含み、
前記少なくとも１つのシェルポリマーは、重合モノマー単位として、
前記少なくとも１つのシェルポリマーの重量に基づいて、１０〜５０重量％の、少なくとも１種の多エチレン性不飽和シェルモノマーを含み、かつ
前記少なくとも１つのシェルポリマーの重量に基づいて、５０〜９０重量％の、少なくとも１種のモノエチレン性不飽和シェルモノマーを含み、
提供される前記非フィルム形成ポリマー粒子はそれぞれ、中央空隙を含み、提供される前記非フィルム形成ポリマー粒子は、１〜７０体積％の平均空隙率を有する、提供することと、
（ｃ）前記非フィルム形成ポリマー粒子と前記処理用空気とを接触させることであって、前記汚染物質は前記処理用空気から抽出され、前記汚染物質が枯渇した処理済み空気が生成される、接触させることと、を含む、方法。
【請求項２】
前記少なくとも１種のモノエチレン性不飽和コアモノマーが、アクリル酸モノマーおよびメタクリル酸モノマーからなる群から選択される、請求項１に記載の空気処理方法。
【請求項３】
前記コアポリマーが、重合モノマー単位として、前記コアポリマーの重量に基づいて９０〜１００重量％のアクリル酸モノマーおよびメタクリル酸モノマーを含む、請求項２に記載の空気処理方法。
【請求項４】
前記少なくとも１種の多エチレン性不飽和シェルモノマーがジビニルベンゼンである、請求項１に記載の空気処理方法。
【請求項５】
前記少なくとも１種の多エチレン性不飽和シェルモノマーがジビニルベンゼンである、請求項２に記載の空気処理方法。
【請求項６】
前記少なくとも１つのシェルポリマーが、重合モノマー単位として、前記少なくとも１つのシェルポリマーの重量に基づいて１５〜３０重量％の前記少なくとも１種の多エチレン性不飽和シェルモノマーを含み、前記少なくとも１種の多エチレン性不飽和シェルモノマーがジビニルベンゼンである、請求項３に記載の空気処理方法。
【請求項７】
前記少なくとも１種のモノエチレン性不飽和シェルモノマーが、少なくとも１つのカルボン酸基を含有する少なくとも１つのモノエチレン性不飽和シェルモノマーと、少なくとも１つの非カルボン酸基を含有する少なくとも１つのモノエチレン性不飽和シェルモノマーと、少なくとも１つのモノエチレン性不飽和ビニル芳香族シェルモノマーとを含む、請求項４に記載の空気処理方法。
【請求項８】
前記少なくとも１つのシェルポリマーが、重合モノマー単位として、前記少なくとも１つのシェルポリマーの重量に基づいて７０〜８５重量％の前記少なくとも１種のモノエチレン性不飽和シェルモノマーを含み、前記少なくとも１種のモノエチレン性不飽和シェルモノマーが、メタクリル酸、メタクリル酸メチル、メタクリル酸ブチル、スチレンスルホン酸ナトリウム、およびスチレンを含む、請求項６に記載の空気処理方法。
【請求項９】
半透性バリアを提供することをさらに含み、前記半透性バリアが、前記非フィルム形成ポリマー粒子による前記バリアへの通過を阻止し、かつ前記処理用空気による前記バリアへの通過を許容し、および
前記半透性バリアが、前記処理用空気を含む環境から前記複数の非フィルム形成ポリマー粒子を隔離するように構成される、請求項１に記載の空気処理方法。
【請求項１０】
可動子を提供することをさらに含み、前記可動子が、前記処理用空気と前記非フィルム形成ポリマー粒子との接触を動機付けるように構成される、請求項９に記載の空気処理方法。
【発明の詳細な説明】
【技術分野】
【０００１】
本発明は、汚染物質を除去するための空気処理方法に関する。特に、本発明は、汚染物質を含有する処理用空気を提供することと、コアポリマーおよび少なくとも１つのシェルポリマーを有する複数の多段式非フィルム形成ポリマー粒子を提供することであって、コアポリマーは、提供される非フィルム形成ポリマー粒子の重量の１〜２５重量％を占め、提供される多段式非フィルム形成ポリマー粒子は、それぞれ中央空隙を含む、提供することと、多段式非フィルム形成ポリマー粒子と処理用空気とを接触させることであって、汚染物質は処理用空気から抽出され、汚染物質が枯渇した処理済み空気を生成する、接触させることと、を含む空気処理方法に関する。
【０００２】
屋内空間の空気汚染は、例えば、粒子状物質（煙や煤など）、生物由来物質（カビなど）、および揮発性有機化合物（ＶＯＣ）を含む、多くの形態をとり得る。屋内空間に見出されるより一般的なＶＯＣのいくつかには、ベンゼン、トルエン、アセトアルデヒド、およびトリクロロエチレンが含まれる。いくつかのＶＯＣは、微生物を起源とし、微生物由来揮発性有機化合物（ｍＶＯＣ）と呼ばれる。一般的な例には、３−オクタノン、２−オクテン−１−オール、１−ブタノール、および２−メチル−１−プロパノールが含まれる。
【０００３】
屋内環境におけるＶＯＣおよびｍＶＯＣ汚染物質への暴露は、多様な健康への悪影響に関連付けられてきた。したがって、これらの揮発性物質の軽減は、公衆衛生の改善および生活の質の向上をもたらし得る。ＶＯＣ／ｍＶＯＣを除去するための屋内空気の処理は、通常、汚染源の除去、通気配分の改善、および屋内空気自体の処理などの手法の組み合わせを含む。空気を処理する方法の１つは吸着を含み、汚染物質は、活性炭およびゼオライトなどの材料に吸着される。しかしながら、これらの物質がＶＯＣ／ｍＶＯＣを効果的に吸収するかどうかは不明である。
【０００４】
Ｋｅｎｎｅｄｙによる米国特許第３，７９８，８７６号により、大気汚染を軽減するための一方法が開示されている。Ｋｅｎｎｅｄｙは、工業プラントによって放出される気化有機化合物の周囲空気中への拡散を実質的に排除する、大気汚染軽減の方法を開示しており、この方法は、（ａ）工業プラントからの工業有機性蒸気を、少なくとも３つのメタクリレート基を含有する１０〜１００重量％のポリビニルメタクリレートからなるマクロレティキュラー水不溶性架橋ポリマーの塊または床に引き込むことであって、１００重量％を構成するためのポリマーの内訳は、モノエチレン性もしくはジエチレン性不飽和コモノマーであるか、またはスルホン酸、アミンオキシド、四級アンモニウムアミン、スルホキシド、アミド、およびケトン官能基からなるクラスから選択される基を含有する上述のポリマーの誘導体であり、このポリマーは、少なくとも１０〜１，０００ｍ２／ｇの表面積、少なくとも２５％〜８５％の範囲の細孔率、および少なくとも２０オングストローム〜２０，０００オングストロームの範囲の平均直径の細孔を有する、引き込むことと、（ｂ）充填したポリマーを試薬流体と接触させて、吸着した有機物の実質的に全てを放出させることと、（ｃ）脱着した有機物を大気放出ではない方法により廃物処理することと、を含む。
【０００５】
高温再生吸着粒子を含む他の空気浄化装置は、Ｈａｙｅｓによる米国特許第４，８６３，４９４号に開示されている。Ｈａｙｅｓは、大気流から揮発性有機化合物を濾過する方法を開示しており、この方法は、（ａ）実質的に純粋なジビニルベンゼンのビーズの流動床を形成する工程であって、このビーズは、約７００ｍ２／ｇ以上の表面積、約１．８〜２．２４ｃｃ／ｇの範囲の細孔体積、少なくとも７２％の細孔を有し、この細孔の半分以上は、約３０〜約９５オングストロームの範囲にある、工程と、（ｂ）流体流中の揮発性有機化合物を上述の床に通過させて、有機化合物を流体流から吸着する工程と、（ｃ）周囲温度より高いが約２９０℃以下に制御された温度で、パージされた流体を通過させることによって、流動床を周期的に再生する工程と、を含む。
【０００６】
それにもかかわらず、汚染物質（特に、揮発性臭気性汚染物質）を除去するための改良された空気処理方法が依然として必要とされている。特に、限られた空間（例えば、住居、自動車、バス、電車、航空機などの客室）から汚染物質を除去するために設計された改良された空気処理方法が依然として必要とされている。
【０００７】
本発明は、汚染物質を除去するための空気処理方法を提供し、この方法は、（ａ）汚染物質を含む処理用空気を提供することであって、汚染物質は、アセトアルデヒド、ｄ−リモネン、芳香族、ピリジン、ピラジン、１−オクテン−３−オール、３−メチルフラン、２−ペンタノール、２−ヘキサノン、２−ヘプタノン、３−オクタノン、３−オクタノール、トランス−２−オクテン−１−オール、シス−２−オクテン−１−オール、１−オクテン、２−ペンタノン、２−ノナノン、ボルネオール、ゲオスミン、１−ブタノール、３−メチル−１−ブタノール、３−メチル−２−ブタノール、およびツヨプセンの少なくとも１つを含む、提供することと、（ｂ）複数の非フィルム形成ポリマー粒子を提供することであって、提供される非フィルム形成ポリマー粒子は、コアポリマーおよび少なくとも１つのシェルポリマーを含む多段式粒子であり、このコアポリマーは、提供される非フィルム形成ポリマー粒子の重量の１〜２５重量％を占め、このコアポリマーは、重合モノマー単位として、コアポリマーの重量に基づいて、５０〜１００重量％の、単一のカルボン酸基を含有する少なくとも１種のモノエチレン性不飽和コアモノマーを含み、この少なくとも１つのシェルポリマーは、重合モノマー単位として、少なくとも１つのシェルポリマーの重量に基づいて、１０〜５０重量％の、少なくとも１種の多エチレン性不飽和シェルモノマーを含み、また、少なくとも１つのシェルポリマーの重量に基づいて、５０〜９０重量％の、少なくとも１種のモノエチレン性不飽和シェルモノマーを含み、この提供される非フィルム形成ポリマー粒子はそれぞれ中央空隙を含み、この提供される非フィルム形成ポリマー粒子は、１〜７０体積％の平均空隙率を有する、提供することと、（ｃ）この非フィルム形成ポリマー粒子を処理用空気と接触させることであって、汚染物質は、処理用空気から抽出され、汚染物質が枯渇した処理済み空気を生成する、接触させることと、を含む。
【０００８】
本発明はまた、臭気性汚染物質を除去するための空気処理方法を提供し、この方法は、（ａ）汚染物質を含む処理用空気を提供することであって、汚染物質は、アセトアルデヒド、ｄ−リモネン、芳香族、ピリジン、ピラジン、１−オクテン−３−オール、３−メチルフラン、２−ペンタノール、２−ヘキサノン、２−ヘプタノン、３−オクタノン、３−オクタノール、トランス−２−オクテン−１−オール、シス−２−オクテン−１−オール、１−オクテン、２−ペンタノン、２−ノナノン、ボルネオール、ゲオスミン、１−ブタノール、３−メチル−１−ブタノール、３−メチル−２−ブタノール、およびツヨプセンの少なくとも１つを含む、提供することと、（ｂ）複数の非フィルム形成ポリマー粒子を提供することであって、提供される非フィルム形成ポリマー粒子は、コアポリマーおよび少なくとも１つのシェルポリマーを含む多段式粒子であり、このコアポリマーは、提供される非フィルム形成ポリマー粒子の重量の１〜２５重量％を占め、このコアポリマーは、重合モノマー単位として、コアポリマーの重量に基づいて、９０〜１００重量％の、アクリル酸モノマーおよびメタクリル酸モノマーを含み、この少なくとも１つのシェルポリマーは、重合モノマー単位として、少なくとも１つのシェルポリマーの重量に基づいて、１５〜３０重量％の、少なくとも１種の多エチレン性不飽和シェルモノマーを含み、この少なくとも１種の多エチレン性不飽和シェルポリマーは、ジビニルベンゼンであり、また、シェルポリマーの重量に基づいて、７０〜８５重量％の、少なくとも１種のモノエチレン性不飽和シェルモノマーを含み、この少なくとも１種のモノエチレン性不飽和シェルモノマーは、メタクリル酸、メタクリル酸メチル、メタクリル酸ブチル、スチレンスルホン酸ナトリウム、およびスチレンを含み、この提供される非フィルム形成ポリマー粒子はそれぞれ、１〜７０体積％の平均空隙率を有する中央空隙を含む、提供することと、（ｃ）この非フィルム形成ポリマー粒子を処理用空気と接触させることであって、臭気性汚染物質は、処理用空気から抽出され、汚染物質が枯渇した処理済み空気を生成する、接触させることと、を含む。
【０００９】
本発明は、汚染物質を除去するための空気処理方法を提供し、この方法は、汚染物質を含む処理用空気を提供することであって、汚染物質は、アセトアルデヒド、ｄ−リモネン、芳香族、ピリジン、ピラジン、１−オクテン−３−オール、３−メチルフラン、２−ペンタノール、２−ヘキサノン、２−ヘプタノン、３−オクタノン、３−オクタノール、トランス−２−オクテン−１−オール、シス−２−オクテン−１−オール、１−オクテン、２−ペンタノン、２−ノナノン、ボルネオール、ゲオスミン、１−ブタノール、３−メチル−１−ブタノール、３−メチル−２−ブタノール、およびツヨプセンの少なくとも１つを含む、提供することと、複数の非フィルム形成ポリマー粒子を提供することであって、提供される非フィルム形成ポリマー粒子は、コアポリマーおよび少なくとも１つのシェルポリマーを含む多段式粒子であり、このコアポリマーは、提供される非フィルム形成ポリマー粒子の重量の１〜２５重量％を占め、このコアポリマーは、重合モノマー単位として、コアポリマーの重量に基づいて、５０〜１００重量％の、単一のカルボン酸基を含有する少なくとも１種のモノエチレン性不飽和コアモノマーを含み、この少なくとも１つのシェルポリマーは、重合モノマー単位として、少なくとも１つのシェルポリマーの重量に基づいて、１０〜５０重量％の、少なくとも１種の多エチレン性不飽和シェルモノマーを含み、また、少なくとも１つのシェルポリマーの重量に基づいて、５０〜９０重量％の、少なくとも１種のモノエチレン性不飽和シェルモノマーを含み、この提供される非フィルム形成ポリマー粒子はそれぞれ中央空隙を含み、この提供される非フィルム形成ポリマー粒子は、１〜７０体積％の平均空隙率を有する、提供することと、半透性バリアを提供することであって、この半透性バリアは、非フィルム形成ポリマー粒子によるバリアへの通過を阻止し、かつ処理用空気によるバリアへの通過を許容し、また、この半透性バリアは、処理用空気を含む環境から複数の非フィルム形成ポリマー粒子を隔離するように構成される、提供することと、この非フィルム形成ポリマー粒子を処理用空気と接触させることであって、汚染物質は、処理用空気から抽出され、汚染物質が枯渇した処理済み空気を生成する、接触させることと、を含む。
【００１０】
本発明は、汚染物質を除去するための空気処理方法を提供し、この方法は、汚染物質を含む処理用空気を提供することであって、汚染物質は、アセトアルデヒド、ｄ−リモネン、芳香族、ピリジン、ピラジン、１−オクテン−３−オール、３−メチルフラン、２−ペンタノール、２−ヘキサノン、２−ヘプタノン、３−オクタノン、３−オクタノール、トランス−２−オクテン−１−オール、シス−２−オクテン−１−オール、１−オクテン、２−ペンタノン、２−ノナノン、ボルネオール、ゲオスミン、１−ブタノール、３−メチル−１−ブタノール、３−メチル−２−ブタノール、およびツヨプセンの少なくとも１つを含む、提供することと、複数の非フィルム形成ポリマー粒子を提供することであって、提供される非フィルム形成ポリマー粒子は、コアポリマーおよび少なくとも１つのシェルポリマーを含む多段式粒子であり、このコアポリマーは、提供される非フィルム形成ポリマー粒子の重量の１〜２５重量％を占め、このコアポリマーは、重合モノマー単位として、コアポリマーの重量に基づいて、５０〜１００重量％の、単一のカルボン酸基を含有する少なくとも１種のモノエチレン性不飽和コアモノマーを含み、この少なくとも１つのシェルポリマーは、重合モノマー単位として、少なくとも１つのシェルポリマーの重量に基づいて、１０〜５０重量％の、少なくとも１種の多エチレン性不飽和シェルモノマーを含み、また、少なくとも１つのシェルポリマーの重量に基づいて、５０〜９０重量％の、少なくとも１種のモノエチレン性不飽和シェルモノマーを含み、この提供される非フィルム形成ポリマー粒子はそれぞれ中央空隙を含み、この提供される非フィルム形成ポリマー粒子は、１〜７０体積％の平均空隙率を有する、提供することと、半透性バリアを提供することであって、この半透性バリアは、非フィルム形成ポリマー粒子によるバリアへの通過を阻止し、かつ処理用空気によるバリアへの通過を許容し、また、この半透性バリアは、処理用空気を含む環境から複数の非フィルム形成ポリマー粒子を隔離するように構成される、提供することと、可動子を提供することと、非フィルム形成ポリマー粒子を処理用空気と接触させることであって、汚染物質は、処理用空気から抽出され、汚染物質が枯渇した処理済み空気を生成し、また、この可動子は、処理用空気と非フィルム形成ポリマー粒子との接触を動機付けるように構成される、接触させることと、を含む。
【発明を実施するための形態】
【００１１】
本発明者らは、驚くべきことに、中空コア非フィルム形成ラテックススチレン／アクリルコポリマー粒子が、屋内空気から汚染物質を抽出する優れた汚染物質除去能力、特に、臭気性揮発性汚染物質（ＶＯＣおよびｍＶＯＣの両方）、例えば、たばこの煙に関連する臭気性揮発性汚染物質を抽出する能力を示すことを見出した。
【００１２】
本明細書で使用されるとき、言及されるすべての百分率は、他に特定されない限り、含まれるポリマーまたは組成物の重量に基づく重量パーセント（重量％）で表される。
【００１３】
本明細書で使用されるとき、用語「（メタ）アクリル」は、アクリル酸およびメタクリル酸のいずれか（または両方）を指す。
【００１４】
本明細書で使用されるとき、用語「アルキル（メタ）アクリレート」は、対応するアルキルアクリレートまたはアルキルメタクリレートのいずれか（または両方）を指す。
【００１５】
本明細書で使用されるとき、用語「コポリマー」または「コポリマー材料」は、少なくとも２つの異なる種類のモノマーのモノマー残基を含有するポリマー組成物を指す。
【００１６】
本明細書で使用されるとき、用語「シース」および「シェル」は同義であり、単一または多段重合から調製されるシェルポリマー組成物（コアポリマーを含まない）を指す。
【００１７】
本明細書および添付の特許請求の範囲において使用される用語「ポリマー」は、同じまたは異なる種類のモノマーを重合することによって調製されたポリマー化合物を指す。一般的な用語「ポリマー」には、用語「ホモポリマー」および「コポリマー」が含まれる。
【００１８】
好ましくは、本発明の汚染物質を除去するための空気処理方法は、（ａ）汚染物質を含む処理用空気を提供することであって、汚染物質は、アセトアルデヒド、ｄ−リモネン、芳香族（例えば、ベンゼン、トルエン、エチルベンゼン、キシレン、スチレン、トリメチルベンゼン、プロピルベンゼン）、ピリジン（例えば、ピリジン、メチルピリジン、エチルピリジン、プロピルピリジン、ビニルピリジン）、ピラジン（例えば、ピラジン、メチルピラジン、ジメチルピラジン）、１−オクテン−３−オール、３−メチルフラン、２−ペンタノール、２−ヘキサノン、２−ヘプタノン、３−オクタノン、３−オクタノール、トランス−２−オクテン−１−オール、シス−２−オクテン−１−オール、１−オクテン、２−ペンタノン、２−ノナノン、ボルネオール、ゲオスミン、１−ブタノール、３−メチル−１−ブタノール、３−メチル−２−ブタノール、およびツヨプセン（好ましくは、汚染物質は、ｄ−リモネン、芳香族、３−オクタノン、および１−ブタノールの少なくとも１つを含み、より好ましくは、汚染物質は、ｄ−リモネン、エチルベンゼン、および３−オクタノンの少なくとも１つを含み、最も好ましくは、汚染物質は３−オクタノンを含む）の少なくとも１つを含む、提供することと、（ｂ）複数の非フィルム形成ポリマー粒子を提供することであって、提供される非フィルム形成ポリマー粒子は、コアポリマーおよび少なくとも１つのシェルポリマーを含む多段式粒子であり、このコアポリマーは、提供される非フィルム形成ポリマー粒子の重量の１〜２５重量％（より好ましくは、２〜１２重量％）を占め、このコアポリマーは、重合モノマー単位として、コアポリマーの重量に基づいて、５０〜１００重量％（好ましくは、７５〜１００重量％、より好ましくは、９０〜１００重量％、さらにより好ましくは、９５〜１００重量％、最も好ましくは、９９〜１００重量％）の、単一のカルボン酸基を含有する少なくとも１種のモノエチレン性不飽和コアモノマーを含み、この少なくとも１つのシェルポリマーは、重合モノマー単位として、少なくとも１つのシェルポリマーの重量に基づいて、１０〜５０重量％（好ましくは、１５〜３５重量％、より好ましくは、１５〜３０重量％、最も好ましくは、２０〜３０重量％）の、少なくとも１種の多エチレン性不飽和シェルモノマー（好ましくは、この少なくとも１種の多エチレン性不飽和シェルポリマーは、ジビニルベンゼンである）を含み、また、少なくとも１種のシェルポリマーの重量に基づいて、５０〜９０重量％（好ましくは、６５〜８５重量％、より好ましくは、７０〜８５重量％、最も好ましくは、７０〜８０重量％）の、少なくとも１種のモノエチレン性不飽和シェルモノマーを含み、この提供される非フィルム形成ポリマー粒子はそれぞれ中央空隙を含み、この提供される非フィルム形成ポリマー粒子は、１〜７０体積％（より好ましくは、５〜５０体積％、さらにより好ましくは、１０〜４０体積％、最も好ましくは、２０〜３５体積％）の平均空隙率を有する、提供することと、（ｃ）この非フィルム形成ポリマー粒子を処理用空気と接触させることであって、汚染物質は、処理用空気から抽出され、汚染物質が枯渇した処理済み空気を生成する（好ましくは、＞７０体積％（より好ましくは、＞８０体積％、さらにより好ましくは、＞９０体積％、最も好ましくは、＞９９体積％）の汚染物質が、処理用空気から抽出される）接触させることと、を含む。
【００１９】
好ましくは、本発明の空気処理方法において、提供される処理用空気は汚染物質を含み、この汚染物質は、揮発性有機化合物（ＶＯＣ）および微生物由来揮発性有機化合物（ｍＶＯＣ）のうちの少なくとも１つである。より好ましくは、本発明の空気処理方法において、提供される処理用空気は汚染物質を含み、この汚染物質は、臭気性汚染物質である。さらにより好ましくは、本発明の空気処理方法において、提供される処理用空気は汚染物質を含み、この汚染物質は、アセトアルデヒド、ｄ−リモネン、芳香族（例えば、ベンゼン、トルエン、エチルベンゼン、キシレン、スチレン、トリメチルベンゼン、プロピルベンゼン）、ピリジン（例、ピリジン、メチルピリジン、エチルピリジン、プロピルピリジン、ビニルピリジン）、ピラジン（例、ピラジン、メチルピラジン、ジメチルピラジン）、１−オクテン−３−オール、３−メチルフラン、２−ペンタノール、２−ヘキサノン、２−ヘプタノン、３−オクタノン、３−オクタノール、トランス−２−オクテン−１−オール、シス−２−オクテン−１−オール、１−オクテン、２−ペンタノン、２−ノナノン、ボルネオール、ゲオスミン、１−ブタノール、３−メチル−１−ブタノール、３−メチル−２−ブタノール、およびツヨプセンのうちの少なくとも１つを含む。さらにより好ましくは、本発明の空気処理方法において、提供される処理用空気は、ｄ−リモネン、芳香族、３−オクタノン、および１−ブタノールのうちの少なくとも１つからなる群から選択される汚染物質を含む。さらになおより好ましくは、本発明の空気処理方法において、提供される処理用空気は、ｄ−リモネン、エチルベンゼン、および３−オクタノンのうちの少なくとも１つからなる群から選択される汚染物質を含む。最も好ましくは、本発明の空気処理方法において、提供される処理用空気は、３−オクタノンを含む。タバコの煙に存在する主要な悪臭汚染物質のいくつかには、アセトアルデヒド、芳香族、ピラジン（ｐｙｒａｄｉｎｅ）、およびピラジン（ｐｙｒａｚｉｎｅ）が含まれると考えられている。
【００２０】
好ましくは、本発明の空気処理方法において、提供される非フィルム形成ポリマー粒子は、それぞれコアポリマーと少なくとも１つのシェルポリマーとを含む多段式粒子である。より好ましくは、本発明の空気処理方法において、提供される複数の非フィルム形成ポリマー粒子中の各粒子は、コアポリマーと少なくとも１つのシェルポリマーとを含む多段式粒子であり、このコアポリマーは、複数の非フィルム形成ポリマー粒子中の各粒子の平均１〜２５重量％（より好ましくは、２〜１２重量％）を占める。
【００２１】
好ましくは、非フィルム形成ポリマー粒子のコアポリマーは、重合モノマー単位として、コアポリマーの重量に基づいて、５０〜１００重量％の、単一のカルボン酸基を含有する少なくとも１種のモノエチレン性不飽和コアモノマーを含む。より好ましくは、非フィルム形成ポリマー粒子のコアポリマーは、重合モノマー単位として、コアポリマーの重量に基づいて、７５〜１００重量％の、単一のカルボン酸基を含有する少なくとも１種のモノエチレン性不飽和コアモノマーを含む。さらにより好ましくは、非フィルム形成ポリマー粒子のコアポリマーは、重合モノマー単位として、コアポリマーの重量に基づいて、９０〜１００重量％の、単一のカルボン酸基を含有する少なくとも１種のモノエチレン性不飽和コアモノマーを含む。さらになおより好ましくは、非フィルム形成ポリマー粒子のコアポリマーは、重合モノマー単位として、コアポリマーの重量に基づいて、９５〜１００重量％の、単一のカルボン酸基を含有する少なくとも１種のモノエチレン性不飽和コアモノマーを含む。最も好ましくは、非フィルム形成ポリマー粒子のコアポリマーは、重合モノマー単位として、コアポリマーの重量に基づいて、９９〜１００重量％の、単一のカルボン酸基を含有する少なくとも１種のモノエチレン性不飽和コアモノマーを含む。
【００２２】
好ましくは、コアポリマーは、単一のカルボン酸基を含有するモノエチレン性不飽和コアモノマーの乳化単独重合によって得られるか、または単一のカルボン酸基を含有する少なくとも２つの異なる種類のモノエチレン性不飽和コアモノマーの共重合によって得られる。
【００２３】
好ましくは、単一のカルボン酸基を含有するモノエチレン性不飽和コアモノマーは、アクリル酸、メタクリル酸、（メタ）アクリロキシプロピオン酸、クロトン酸、モノメチルマレエート、モノメチルフマレート、およびモノメチルイタコネートからなるコアモノマーの群から選択される。より好ましくは、単一のカルボン酸を含有するモノエチレン性不飽和コアモノマーは、アクリル酸およびメタクリル酸からなるコアモノマーの群から選択される。最も好ましくは、単一のカルボン酸を含有するモノエチレン性不飽和コアモノマーは、アクリル酸モノマーとメタクリル酸モノマーとの混合物である。
【００２４】
好ましくは、コアポリマーは、重合モノマー単位として、コアポリマーの重量に基づいて、＜１重量％の多エチレン性不飽和コアモノマーを含む。より好ましくは、コアポリマーは、重合モノマー単位として、コアポリマーの重量に基づいて、＜０．１重量％の多エチレン性不飽和コアモノマーを含む。さらにより好ましくは、コアポリマーは、重合モノマー単位として、コアポリマーの重量に基づいて、＜０．０１重量％の多エチレン性不飽和コアモノマーを含む。最も好ましくは、コアポリマーは、重合モノマー単位として、検出可能限界未満の多エチレン性不飽和コアモノマーを含む。
【００２５】
好ましくは、本発明の空気処理方法において提供される複数の非フィルム形成ポリマー粒子のシェルポリマーを形成するために乳化重合において使用されるモノマーの種類は、非イオン性エチレン性不飽和モノマーからなる群より選択される。
【００２６】
好ましくは、本発明の空気処理方法において提供される複数の非フィルム形成ポリマー粒子のシェルポリマーを形成するために乳化重合において使用されるモノマーの種類は、シェルポリマーの重量に基づいて、１０〜５０重量％（好ましくは、１５〜３５重量％、より好ましくは、１５〜３０重量％、最も好ましくは、２０〜３０重量％）の、少なくとも１種の多エチレン性不飽和シェルモノマーを含み、また、シェルポリマーの重量に基づいて、５０〜９０重量％（好ましくは、６５〜８５重量％、より好ましくは、７０〜８５重量％、最も好ましくは、７０〜８０重量％）の、少なくとも１種のモノエチレン性不飽和シェルモノマーを含む。
【００２７】
好ましくは、シェルポリマーを形成するために使用される少なくとも１種の多エチレン性不飽和シェルモノマーは、ジエチレングリコールジビニルエーテル、ジビニルベンゼン、ジビニルケトン、ジビニルピリジン、ジビニルスルフィド、ジビニルスルホン、ジビニルトルエン、ジビニルキシレンの少なくとも１つからなるポリビニルモノマーを含む。より好ましくは、シェルポリマーを形成するのに使用される少なくとも１つの多エチレン性不飽和シェルモノマーは、ジビニルベンゼンを含む。最も好ましくは、シェルポリマーを形成するのに使用される少なくとも１つの多エチレン性不飽和シェルモノマーは、ジビニルベンゼンである。
【００２８】
好ましくは、本発明の空気処理方法において提供される複数の非フィルム形成ラテックス粒子のシェルポリマーは、重合モノマー単位として、シェルポリマーの重量に基づいて、１０〜５０重量％（好ましくは、１５〜３５重量％、より好ましくは、１５〜３０重量％、最も好ましくは、２０〜３０重量％）の、ジエチレングリコールジビニルエーテル、ジビニルベンゼン、ジビニルケトン、ジビニルピリジン、ジビニルスルフィド、ジビニルスルホン、ジビニルトルエン、およびジビニルキシレンからなる群より選択される少なくとも１種の多エチレン性不飽和シェルモノマーを含む。より好ましくは、本発明の空気処理方法において提供される複数の非フィルム形成ラテックス粒子のシェルポリマーは、重合モノマー単位として、シェルポリマーの重量に基づいて、１０〜５０重量％（好ましくは、１５〜３５重量％、より好ましくは、１５〜３０重量％、最も好ましくは、２０〜３０重量％）の、ジビニルベンゼンを含む少なくとも１種の多エチレン性不飽和シェルモノマーを含む。最も好ましくは、本発明の空気処理方法において提供される複数の非フィルム形成ラテックス粒子のシェルポリマーは、重合モノマー単位として、シェルポリマーの重量に基づいて、１０〜５０重量％（好ましくは、１５〜３５重量％、より好ましくは、１５〜３０重量％、最も好ましくは、２０〜３０重量％）の、ジビニルベンゼンを含む。
【００２９】
好ましくは、本発明の空気処理方法において提供される複数の非フィルム形成ラテックス粒子のシェルポリマーは、重合モノマー単位として、シェルポリマーの重量に基づいて、＜１０重量％の、トリまたは高級メタクリレートモノマーを含む。より好ましくは、本発明の空気処理方法において提供される複数の非フィルム形成ラテックス粒子のシェルポリマーは、重合モノマー単位として、シェルポリマーの重量に基づいて、＜１重量％の、トリまたは高級メタクリレートモノマーを含む。さらにより好ましくは、本発明の空気処理方法において提供される複数の非フィルム形成ラテックス粒子のシェルポリマーは、重合モノマー単位として、シェルポリマーの重量に基づいて、＜０．１重量％の、トリまたは高級メタクリレートモノマーを含む。最も好ましくは、本発明の空気処理方法において提供される複数の非フィルム形成ラテックス粒子のシェルポリマーは、重合モノマー単位として、シェルポリマーの重量に基づいて、検出可能限界未満の、トリまたは高級メタクリレートモノマーを含む。
【００３０】
好ましくは、シェルポリマーを形成するのに使用される少なくとも１つのモノエチレン性不飽和シェルモノマーは、少なくとも１つのカルボン酸基を含有するモノエチレン性不飽和シェルモノマー、少なくとも１つの非カルボン酸基を含有するモノエチレン性不飽和シェルモノマー、およびモノエチレン性不飽和ビニル芳香族シェルモノマーからなる群から選択される。
【００３１】
少なくとも１つのカルボン酸基を含有する好ましいモノエチレン性不飽和シェルモノマーとしては、例えば、アクリル酸、メタクリル酸、アクリロキシプロピオン酸、メタクリルオキシプロピオン酸、アコニット酸、クロトン酸、マレイン酸（ならびに対応する無水物、アミド、およびエステルなどの誘導体）、フマル酸（ならびに対応するアミドおよびエステルなどの誘導体）、イタコン酸およびシトラコン酸（ならびに対応する無水物、アミド、およびエステルなどの誘導体）が挙げられる。少なくとも１つのカルボン酸基を含有するより好ましいモノエチレン性不飽和シェルモノマーは、メタクリル酸およびＣ１−４アルキル（メタ）アクリレートである。少なくとも１つのカルボン酸基を含有する最も好ましいモノエチレン性不飽和シェルモノマーは、メタクリル酸、メタクリル酸メチル、およびメタクリル酸ブチルである。
【００３２】
好ましくは、本発明の空気処理方法において提供される複数の非フィルム形成ラテックス粒子のシェルポリマーは、重合モノマー単位として、シェルポリマーの重量に基づいて、５０〜９０重量％（より好ましくは、１０〜８０重量％、さらにより好ましくは、１５〜７０重量％、最も好ましくは、２０〜３０重量％）の、メタクリル酸、アクリル酸メチル、メタクリル酸メチル、アクリル酸エチル、メタクリル酸エチル、アクリル酸ブチル、メタクリル酸ブチル、アクリル酸イソブチル、メタクリル酸イソブチル、メタクリル酸ヒドロキシエチル、メタクリル酸ヒドロキシプロピル、メタクリル酸ジメチルアミノエチルの少なくとも１つからなる群より選択される、少なくとも１つのカルボン酸基を含有するモノエチレン性不飽和シェルモノマーを含む。より好ましくは、本発明の空気処理方法において提供される複数の非フィルム形成ラテックス粒子のシェルポリマーは、重合モノマー単位として、シェルポリマーの重量に基づいて、５０〜９０重量％（より好ましくは、１０〜８０重量％、さらにより好ましくは、１５〜７０重量％、最も好ましくは、２０〜３０重量％）の、メタクリル酸、メタクリル酸メチル、およびメタクリル酸ブチルの少なくとも１つからなる群より選択される、少なくとも１つのカルボン酸基を含有するモノエチレン性不飽和シェルモノマーを含む。最も好ましくは、本発明の空気処理方法において提供される複数の非フィルム形成ラテックス粒子のシェルポリマーは、重合モノマー単位として、シェルポリマーの重量に基づいて、５０〜９０重量％（より好ましくは、１０〜８０重量％、さらにより好ましくは、１５〜７０重量％、最も好ましくは、２０〜３０重量％）の、メタクリル酸、メタクリル酸メチル、およびメタクリル酸ブチルを含む。
【００３３】
少なくとも１つの非カルボン酸基を含有する好ましいモノエチレン性不飽和シェルモノマーには、例えば、アリルスルホン酸、アリルホスホン酸、アリルオキシベンゼンスルホン酸、２−アクリルアミド−２−メチルプロパンスルホン酸、２−ヒドロキシ−３（２−プロペニルオキシ）プロパンスルホン酸、２−メチル−２−プロペン−１−スルホン酸、２−メタクリルアミド−２−メチル−１−プロパンスルホン酸、３−メタクリルアミド−２−ヒドロキシ−１−プロパンスルホン酸、イソプロペニルホスホン酸、ビニルホスホン酸、スチレンスルホン酸、ビニルスルホン酸、ならびにそれらのアルキル金属およびアンモニウム塩が含まれる。非カルボン酸を含有するより好ましいモノエチレン性不飽和シェルモノマーは、２−アクリルアミド−２−メチルプロパンスルホン酸、スチレンスルホン酸、およびそれらのアルカリ金属塩である。非カルボン酸を含有する最も好ましいモノエチレン性不飽和シェルモノマーは、スチレンスルホン酸ナトリウムである。
【００３４】
好ましくは、本発明の空気処理方法において提供される複数の非フィルム形成ラテックス粒子のシェルポリマーは、重合モノマー単位として、シェルポリマーの重量に基づいて、０〜１０重量％（より好ましくは０．１〜５重量％、最も好ましくは、０．５〜３重量％）の、アリルスルホン酸、アリルホスホン酸、アリルオキシベンゼンスルホン酸、２−アクリルアミド−２−メチルプロパンスルホン酸、２−ヒドロキシ−３（２−プロペニルオキシ）プロパンスルホン酸、２−メチル−２−プロペン−１−スルホン酸、２−メタクリルアミド−２−メチル−１−プロパンスルホン酸、３−メタクリルアミド−２−ヒドロキシ−１−プロパンスルホン酸、イソプロペニルホスホン酸、ビニルホスホン酸、スチレンスルホン酸、ビニルスルホン酸、ならびにそれらのアルカリ金属塩およびアンモニウム塩の少なくとも１つからなる群より選択される、少なくとも１つの非カルボン酸基を含有するモノエチレン性不飽和シェルモノマーを含む。より好ましくは、本発明の空気処理方法において提供される複数の非フィルム形成ラテックス粒子のシェルポリマーは、重合モノマー単位として、シェルポリマーの重量に基づいて、０〜１０重量％（より好ましくは、０．１〜５重量％、最も好ましくは、０．５〜３重量％）の、２−アクリルアミド−２−メチルプロパンスルホン酸、スチレンスルホン酸、およびそれらのアルカリ金属塩の少なくとも１つからなる群より選択される、少なくとも１つの非カルボン酸基を含有するモノエチレン性不飽和シェルモノマーを含む。最も好ましくは、本発明の空気処理方法において提供される複数の非フィルム形成ラテックス粒子のシェルポリマーは、重合モノマー単位として、シェルポリマーの重量に基づいて、０〜１０重量％（より好ましくは、０．１〜５重量％、最も好ましくは、０．５〜３重量％）の、スチレンスルホン酸ナトリウムを含む。
【００３５】
好ましいモノエチレン性不飽和ビニル芳香族シェルモノマーとしては、例えば、スチレン、α−メチルスチレン、ビニルトルエン、アルキル置換スチレン（例えば、エチルビニルベンゼンおよびｔｅｒｔ−ブチルスチレン）、ならびにハロゲン化スチレンが挙げられる。より好ましいモノエチレン性不飽和ビニル芳香族シェルモノマーは、スチレン、エチルビニルベンゼン、およびｔｅｒｔ−ブチルスチレンからなる群から選択される。最も好ましいモノエチレン性不飽和ビニル芳香族シェルモノマーは、スチレンである。
【００３６】
好ましくは、本発明の空気処理方法において提供される複数の非フィルム形成ラテックス粒子のシェルポリマーは、重合モノマー単位として、シェルポリマーの重量に基づいて、１０〜８０重量％（より好ましくは、２５〜７０重量％、最も好ましくは、３０〜６０重量％）の、スチレン、α−メチルスチレン、ビニルトルエン、アルキル置換スチレン（例えば、エチルビニルベンゼンおよびｔｅｒｔ−ブチルスチレン）、ならびにハロゲン化スチレンからなる群より選択されるモノエチレン性不飽和ビニル芳香族シェルモノマーを含む。より好ましくは、本発明の空気処理方法において提供される複数の非フィルム形成ラテックス粒子のシェルポリマーは、重合モノマー単位として、シェルポリマーの重量に基づいて、１０〜８０重量％（より好ましくは、２５〜７０重量％、最も好ましくは、３０〜６０重量％）の、スチレン、エチルビニルベンゼン、およびｔｅｒｔ−ブチルスチレンからなる群より選択されるモノエチレン性不飽和ビニル芳香族シェルモノマーを含む。
【００３７】
最も好ましくは、本発明の空気処理方法において提供される複数の非フィルム形成ラテックス粒子のシェルポリマーは、重合モノマー単位として、シェルポリマーの重量に基づいて、１０〜８０重量％（より好ましくは、２５〜７０重量％、最も好ましくは、３０〜６０重量％）の、スチレンを含む。
【００３８】
好ましくは、本発明の空気処理方法において提供される複数の非フィルム形成ポリマー粒子のシェルポリマーを含むモノマーは、少なくとも１つのシェルにおいて、ラテックス粒子内の空隙を支持するのに十分に高いガラス転移温度（Ｔｇ）をもたらすように選択される。好ましくは、少なくとも１つのシェルのＴｇは、示差走査熱量測定法（ＤＳＣ）によって測定して、＞５０℃（より好ましくは、＞６０℃、最も好ましくは、＞７０℃）である。
【００３９】
好ましくは、シェルポリマーを形成するために堆積されたポリマーの量は、Ｂｒｏｏｋｈａｖｅｎ  ＢＩ−９０光子相関分光計を用いて測定して、５０〜１，０００ｎｍの平均粒径を有する複数の非フィルム形成ポリマー粒子を提供するのに十分である。より好ましくは、シェルポリマーを形成するために堆積されたポリマーの量は、Ｂｒｏｏｋｈａｖｅｎ  ＢＩ−９０光子相関分光計を用いて測定して、１００〜６００ｎｍの平均粒径を有する複数の非フィルム形成ポリマー粒子を提供するのに十分である。さらにより好ましくは、シェルポリマーを形成するために堆積されたポリマーの量は、Ｂｒｏｏｋｈａｖｅｎ  ＢＩ−９０光子相関分光計を用いて測定して、２００〜５００ｎｍの平均粒径を有する複数の非フィルム形成ポリマー粒子を提供するのに十分である。最も好ましくは、シェルポリマーを形成するために堆積されたポリマーの量は、Ｂｒｏｏｋｈａｖｅｎ  ＢＩ−９０光子相関分光計を用いて測定して、３００〜４００ｎｍの平均粒径を有する複数の非フィルム形成ポリマー粒子を提供するのに十分である。
【００４０】
好ましくは、本発明の空気処理方法において提供される複数の非フィルム形成ポリマー粒子中の各粒子は、空隙を含む。好ましくは、本発明の空気処理方法において提供される複数の非フィルム形成ポリマー粒子中の各粒子によって含有される空隙は、好ましくは、シェルに浸透して、かつコアを膨張させる水性塩基性膨潤剤でコアを膨潤させることによって形成される。この膨張は、コアの外周の、シェルの内周の細孔への部分的な併合、ならびにシェルおよび粒子全体の部分的な拡大または膨らみを含み得る。膨潤剤が乾燥により除去されると、コアの収縮により微小空隙が発生し、その程度は、以前のシェルサイズへ回復しようとするのに対するシェルの抵抗性に依存する。コアに好適な膨潤剤としては、例えば、アンモニア、水酸化アンモニウム、アルカリ金属水酸化物（例えば、水酸化ナトリウム）、ならびに揮発性低級脂肪族アミン（例えば、トリメチルアミンおよびトリエチルアミン）が挙げられる。膨潤工程は、任意の多段階シェル重合工程の間、任意の段階式重合工程の間、または多段階重合プロセスの終わりに起こり得る。
【００４１】
好ましくは、本発明の空気処理方法において提供される複数の非フィルム形成ポリマー粒子中の各粒子は空隙を含み、提供される複数の非フィルム形成ポリマー粒子の平均空隙率は、１〜７０体積％、より好ましくは、５〜５０体積％、さらにより好ましくは、１０〜４０体積％、最も好ましくは、２０〜３５体積％である。空隙率は、遠心分離機中の希釈分散液からの圧縮後の、複数の非フィルム形成ポリマー粒子によって占められる体積を、同じ組成を有する非空隙ポリマー粒子の等価集団の体積と比較することによって、決定される。
【００４２】
好ましくは、本発明の空気処理方法において提供される非フィルム形成ポリマー粒子は、それぞれ単一の中央空隙を含む、中空コアポリマー粒子である。
【００４３】
好ましくは、本発明の空気処理方法において提供される非フィルム形成ポリマー粒子は、重合モノマー単位として、＜１０重量％のアルキルアクリレートモノマーを含有する。より好ましくは、本発明の空気処理方法において提供される非フィルム形成ポリマー粒子は、重合モノマー単位として、＜１重量％のアルキルアクリレートモノマーを含有する。さらにより好ましくは、本発明の空気処理方法において提供される非フィルム形成ポリマー粒子は、重合モノマー単位として、＜０．１重量％のアルキルアクリレートモノマーを含有する。最も好ましくは、本発明の空気処理方法において提供される非フィルム形成ポリマー粒子は、重合モノマー単位として、検出可能限界未満のアルキルアクリレートモノマーを含有する。
【００４４】
好ましくは、本発明の空気処理方法において提供される非フィルム形成ポリマー粒子は、＜５重量％の水を含有する。より好ましくは、本発明の空気処理方法において提供される非フィルム形成ポリマー粒子は、＜３重量％の水を含有する。さらにより好ましくは、本発明の空気処理方法において提供される非フィルム形成ポリマー粒子は、＜２重量％の水を含有する。さらにより好ましくは、本発明の空気処理方法において提供される非フィルム形成ポリマー粒子は、＜１重量％の水を含有する。最も好ましくは、本発明の空気処理方法において提供される非フィルム形成ポリマー粒子は、乾燥している。
【００４５】
好ましくは、本発明の空気処理方法は、半透性バリアを提供することをさらに含み、この半透性バリアは、非フィルム形成ポリマー粒子によるバリアへの通過を阻止し、かつ処理用空気によるバリアへの通過を許容し、また、この半透性バリアは、処理用空気を含む環境から複数の非フィルム形成ポリマー粒子を隔離するように構成される。好ましくは、提供される半透性バリアは、スクリーン、メッシュ、織布または不織布基材、エキスパンドメタル、およびメンブレンの少なくとも１つからなる群から選択される。
【００４６】
好ましくは、本発明の空気処理方法は、可動子を提供することをさらに含み、この可動子は、処理用空気と非フィルム形成ポリマー粒子との接触を動機付けるように構成される。好ましくは、提供される可動子は、ファンまたはポンプからなる群から選択される。好ましくは、提供される可動子は、ＨＶＡＣシステムの一部である。
【００４７】
好ましくは、本発明の空気処理方法において提供される複数の非フィルム形成ポリマー粒子は、自由流動性粉末として提供される。より好ましくは、本発明の空気処理方法において提供される複数の非フィルム形成ポリマー粒子は、自由流動性粉末として提供され、非フィルム形成ポリマー粒子と処理用空気との接触により、非フィルム形成ポリマー粒子の流動床が形成される。
【００４８】
好ましくは、本発明の空気処理方法において提供される複数の非フィルム形成ポリマー粒子は、充填床構造中にて提供される。より好ましくは、本発明の空気処理方法において提供される複数の非フィルム形成ポリマー粒子は、複数の半透性バリアの間に配置される。
【００４９】
本発明のいくつかの実施形態をこれより以下の実施例において詳細に説明する。
【００５０】
比較例Ｃ１〜Ｃ９ならびに実施例１〜４、５ａ〜５ｄ、および６〜９：汚染物質の軽減
以下の機器パラメータを使用して、５９７３ＭＳ検出器およびＰｅｒｋｉｎ  Ｅｌｍｅｒ  ＴｕｒｂｏＭａｔｒｉｘ  ４０トラップヘッドスペースサンプラーを備えたＡｇｉｌｅｎｔ  ６８９０ＧＣを用いた平衡ヘッドスペースＧＣ−ＭＳ  ＶＯＣ分析によって、以下の検体汚染物質軽減実験を行った。
カラム：モデル番号  Ｊ＆Ｗ  １２２−７０３３  ＤＢ−Ｗａｘカラム（３０ｍ×０．２５ｍｍ×０．５μｍ）；定流量モード；１１．３７ｐｓｉの公称入口圧力；２５ｃｍ／秒の平均速度；ヘリウムガス。
入口条件：分割モード；２００℃；１１．３６ｐｓｉ；０．２：１の分割比；０．２ｍＬ／分の分割流量；総流量３．９ｍＬ／分。
オーブンプログラム：４０℃の初期温度で５分間保持；２０℃／分の線形温度傾斜；２５０℃の最終温度で９分間保持；合計実行時間２４．５０分。
質量検出器：ＳＣＡＮ取得モード；生じるＥＭ電圧１４９４．１；低質量２８．０；高質量２００．０；１５０℃の四重部温度；２３０℃のソース温度。
ヘッドスペースオートサンプラのパラメータ：３５℃（平衡）／１５０℃（バルク）のオーブン温度；６０℃（平衡）／１７５℃（バルク）のニードル温度；１００℃（平衡）／２００℃（バルク）の移送ライン温度；１０分間のバイアル平衡時間；２分間の加圧時間；０．１分間の注入時間；３５分間のＧＣサイクル時間；２５ｐｓｉのキャリア圧力；動作モード：一定；注入モード：時間。
【００５１】
テトラヒドロフラン（ＴＨＦ）中で試験される各検体汚染物質について、既知濃度からなる一組の標準を調製した。２２ｍＬのヘッドスペースバイアルのヘッドスペース中へ検体汚染物質を完全に遊離させるために、標準は、高温ヘッドスペース条件下（１５０℃、１０分）で実施した。理想気体の状態方程式を用いて、重量濃度をｐｐｍ体積／体積（ｖ／ｖ）濃度に変換した。使用した較正範囲は、１０〜１，０００ｐｐｍ（ｖ／ｖ）を使用した。
【００５２】
比較例（対照）は、約５グラムの記載の検体汚染物質を含有する２２ｍＬのヘッドスペースバイアルのヘッドスペースの一定量（５ｍＬ）を空の２２ｍＬのヘッドスペースバイアルに分注し、次いで、テフロン（登録商標）加工セプタムで迅速に蓋をすることによって、調製した。汚染物質１−ブタノール検体は、０．５および５ｍＬのスパイクで実施した。
【００５３】
実施例は、対照に添加されたものと同量の記載の汚染物質を、表１に記載された質量の複数の非フィルム形成ポリマー粒子（「粒子」）（Ｔｈｅ  Ｄｏｗ  Ｃｈｅｍｉｃａｌ  ＣｏｍｐａｎｙからＳｕｎＳｐｈｅｒｅｓ（商標）粉末として入手可能な、スチレン／アクリレート、揮発性塩基膨潤架橋中空球状ポリマー粉末）を既に含有する空の２２ｍＬのヘッドスペースバイアルに添加することによって、調製した。
【００５４】
比較例（対照）および実施例は、室温付近（３５℃、１０分）のヘッドスペースＧＣ−ＭＳを介して実施し、次いで、それぞれのヘッドスペースを、上記の機器設定を用いるＧＣ−ＭＳの高温入口に注入した（記載の検体汚染物質をバイアルに分注した約２時間後）。次に、各比較例（対照）および実施例のヘッドスペース中の記載の検体汚染物質のｐｐｍ体積／体積（ｖ／ｖ）濃度を、対象検体汚染物質についての較正プロット（ピーク面積対ｖ／ｖ濃度）からの線形最小二乗方程式を用いて決定した。粒子の軽減性能は、比較例（対照）に対する、実施例バイアル中の粒子によって抽出された検体汚染物質の百分率として計算された。結果を表１にて報告する。
【００５５】
【表１】
2019534725.tif 000002
【国際調査報告】
2019534725.tif 000003
2019534725.tif 000004
2019534725.tif 000005